(57)【要約】【課題】分散性に優れる表面改質無機酸化物粒子及び該無機酸化物粒子を用いた有機無機複合粒子の製造方法を提供すること。【解決手段】本発明は、無機酸化物粒子の表面に、下記一般式（１）で表される有機ケイ素基と下記一般式（２）で表される有機ケイ素基とを有する表面改質無機酸化物粒子に関する。式中、Ｒ１及びＲ２は無機酸化物粒子の表面と結合する単結合、水素原子又はアルキル基を示し、Ｒ３は−ＣＨ２−、−Ｏ−、−ＮＨ−、−ＮＣＨ３−又−ＮＣ６Ｈ５−を示し、Ｒ４及びＲ５は水素原子、アルキル基又はアリール基を示し、Ｘはハロゲン原子を示し、ｎは１〜１０の整数を示し、Ｒ６は、一般式（１）で表される有機ケイ素基とは異なる有機ケイ素基を示し、ハロゲン原子を含んでいてもよい。2015212314.tif 000019【選択図】なし【特許請求の範囲】
【請求項１】
無機酸化物粒子の表面に、下記一般式（１）で表される有機ケイ素基及び下記一般式（２）で表される有機ケイ素基を有する、表面改質無機酸化物粒子。
【化１】
2015212314.tif 000016
［式（１）中、Ｒ１及びＲ２はそれぞれ独立に、無機酸化物粒子の表面と結合する単結合、水素原子又は炭素数１〜５のアルキル基を示し、Ｒ３は−ＣＨ２−、−Ｏ−、−ＮＨ−、−ＮＣＨ３−又−ＮＣ６Ｈ５−を示し、Ｒ４及びＲ５はそれぞれ独立に、水素原子、炭素数１〜５のアルキル基又は炭素数６〜１２のアリール基を示し、Ｘはハロゲン原子を示し、ｎは１〜１０の整数を示す。］
【化２】
2015212314.tif 000017
［式（２）中、Ｒ６は、前記一般式（１）で表される有機ケイ素基とは異なる有機ケイ素基を示し、ハロゲン原子を含んでいてもよい。］
【請求項２】
前記Ｒ６が下記一般式（３）で表される有機ケイ素基である、請求項１に記載の表面改質無機酸化物粒子。
【化３】
2015212314.tif 000018
［式（３）中、Ｒ７、Ｒ８及びＲ９は各々独立に水素原子又は炭素数１〜５のアルキル基を示し、Ｒ７、Ｒ８及びＲ９はのうち少なくとも一つは炭素数１〜５のアルキル基である。］
【請求項３】
前記無機酸化物粒子の単位面積当たりの前記一般式（１）で表される有機ケイ素基の修飾量が、０．００１〜０．５本／ｎｍ２であり、前記一般式（２）で表される有機ケイ素基の修飾量が、１．５本／ｎｍ２〜１０本／ｎｍ２である、請求項１又は２に記載の表面改質無機酸化物粒子。
【請求項４】
前記Ｒ１及びＲ２が、それぞれ独立に水素原子又は炭素数１〜５のアルキル基である、請求項１〜３のいずれか１項に記載の表面改質無機酸化物粒子。
【請求項５】
前記無機酸化物粒子の粒径が１〜２００ｎｍである、請求項１〜４のいずれか１項に記載の表面改質無機酸化物粒子。
【請求項６】
前記無機酸化物粒子が、酸化ケイ素、酸化チタン及び酸化ジルコニウムからなる群より選ばれる少なくとも１種を含む、請求項１〜５のいずれか１項に記載の表面改質無機酸化物粒子。
【請求項７】
前記Ｘが、臭素原子、塩素原子又はヨウ素原子である、請求項１〜６のいずれか１項に記載の表面改質無機酸化物粒子。
【請求項８】
凝集度が５以下である、請求項１〜７のいずれか１項に記載の表面改質無機酸化物粒子。
【請求項９】
請求項１〜８のいずれか１項に記載の表面改質無機酸化物粒子と、重合性モノマーとを、触媒の存在下で重合する重合工程を備える、有機無機複合粒子の製造方法。
【請求項１０】
前記重合工程を溶媒の存在下で行う、請求項９に記載の方法。
【請求項１１】
前記触媒が銅触媒である、請求項９又は１０に記載の方法。
【請求項１２】
前記重合性モノマーが、アクリル酸エステル、メタクリル酸エステル及びスチレン類からなる群より選ばれる少なくとも１種を含む、請求項９〜１１のいずれか１項に記載の方法。
【請求項１３】
請求項１〜８のいずれか１項に記載の表面改質無機酸化物粒子と、請求項９〜１２のいずれか１項に記載の方法により得られる有機無機複合粒子と、を含む、組成物。
【発明の詳細な説明】
【技術分野】
【０００１】
本発明は、表面改質無機酸化物粒子、該表面改質無機酸化物粒子を用いた有機無機複合粒子の製造方法に関する。
【背景技術】
【０００２】
従来、無機微粒子をポリマーと複合化することにより、光学特性の向上及び屈折率を制御する試みがなされている。この無機微粒子とポリマーとを複合させる方法としては、無機酸化物とポリマーとを混合する方法が一般的である（特許文献１参照）。一方、特許文献２には、無機化合物粒子に重合開始基を結合させて、該重合開始基からポリマーを重合させた有機無機複合体の製造方法が開示されている。
【先行技術文献】
【特許文献】
【０００３】
【特許文献１】特開平１１−３２６６０１号公報
【特許文献２】国際公開第２０１２−１１５０５７号
【発明の概要】
【発明が解決しようとする課題】
【０００４】
しかしながら、特許文献１の方法では、無機微粒子がポリマー中に分散した状態であり、このコーティング剤を基材に塗布、乾燥する際に無機微粒子とポリマーとが不均一になり、無機酸化物とポリマーとの比率によっては、無機微粒子が凝集して濁る等の不具合が生じるため、目的とする複合体が得られないことがある。
【０００５】
引用文献２の方法で得られる有機無機複合体を溶媒等に分散させて用いようとした場合、十分な分散性が得られないことがある。
【０００６】
そこで、本発明は、分散性に優れる表面改質無機酸化物粒子、及び、該無機酸化物粒子を用いた有機無機複合粒子の製造方法を提供することを目的とする。
【課題を解決するための手段】
【０００７】
本発明は、以下のものに関する。
［１］無機酸化物粒子の表面に、下記一般式（１）で表される有機ケイ素基と、下記一般式（２）で表される有機ケイ素基とを有する、表面改質無機酸化物粒子。
【化１】
2015212314.tif 000002
［式（１）中、Ｒ１及びＲ２はそれぞれ独立に、無機酸化物粒子の表面と結合する単結合、水素原子又は炭素数１〜５のアルキル基を示し、Ｒ３は−ＣＨ２−、−Ｏ−、−ＮＨ−、−ＮＣＨ３−又−ＮＣ６Ｈ５−を示し、Ｒ４及びＲ５はそれぞれ独立に、水素原子、炭素数１〜５のアルキル基又は炭素数６〜１２のアリール基を示し、Ｘはハロゲン原子を示し、ｎは１〜１０の整数を示す。］
【化２】
2015212314.tif 000003
［式（２）中、Ｒ６は、前記一般式（１）で表される有機ケイ素基とは異なる有機ケイ素基を示し、ハロゲン原子を含んでいてもよい。］
［２］Ｒ６が下記一般式（３）で表される有機ケイ素基である、［１］に記載の表面改質無機酸化物粒子。
【化３】
2015212314.tif 000004
［式（３）中、Ｒ７、Ｒ８及びＲ９は各々独立に水素原子又は炭素数１〜５のアルキル基を示し、Ｒ７、Ｒ８及びＲ９はのうち少なくとも一つは炭素数１〜５のアルキル基である。］
［３］無機酸化物粒子の単位面積当たりの一般式（１）で表される有機ケイ素基の修飾量が、０．００１〜０．５本／ｎｍ２であり、一般式（２）で表される有機ケイ素基の修飾量が、１．５本／ｎｍ２〜１０本／ｎｍ２である、［１］又は［２］に記載の表面改質無機酸化物粒子。
［４］Ｒ１及びＲ２が、それぞれ独立に水素又は炭素数１〜５のアルキル基である、［１］〜［３］のいずれかに記載の表面改質無機酸化物粒子。
［５］無機酸化物粒子の粒径が１〜２００ｎｍである、［１］〜［４］のいずれかに記載の表面改質無機酸化物粒子。
［６］無機酸化物粒子が、酸化ケイ素、酸化チタン及び酸化ジルコニウムからなる群より選ばれる少なくとも１種を含む、［１］〜［５］のいずれかに記載の表面改質無機酸化物粒子。
［７］一般式（１）のＸが、臭素原子、塩素原子又はヨウ素原子である、［１］〜［６］のいずれかに記載の表面改質無機酸化物粒子。
［８］凝集度が５以下である、［１］〜［７］のいずれかに記載の表面改質無機酸化物粒子。
［９］［１］〜［８］のいずれかに記載の表面改質無機酸化物粒子と、重合性モノマーとを、触媒の存在下で重合する重合工程を備える、有機無機複合粒子の製造方法。
［１０］重合工程を溶媒の存在下で行う、［９］に記載の方法。
［１１］触媒が銅触媒である、［９］又は［１０］に記載の方法。
［１２］重合性モノマーが、アクリル酸エステル、メタクリル酸エステル及びスチレン類からなる群より選ばれる少なくとも１種を含む、［９］〜［１１］のいずれかに記載の方法。
［１３］［１］〜［８］のいずれかに記載の表面改質無機酸化物粒子と、［９］〜［１２］のいずれかに記載の方法により得られる有機無機複合粒子とを含む組成物。
【発明の効果】
【０００８】
本発明によれば、分散性に優れる無機酸化物粒子、及び、該無機酸化物粒子を用いた有機無機複合粒子の製造方法を提供することができる。
【発明を実施するための形態】
【０００９】
以下、本発明を実施するための形態（以下、本実施の形態）について詳細に説明する。なお、本発明は、本実施の形態に限定されるものではなく、その要旨の範囲内で種々変形して実施することができる。また、本明細書において使用される用語は、特に言及しない限り、当該分野で通常用いられる意味で用いられることが理解されるべきである。
【００１０】
＜表面改質無機酸化物粒子＞
本実施形態の表面改質無機粒子は、無機酸化物粒子の表面に、下記一般式（１）で表される有機ケイ素基及び下記一般式（２）で表される有機ケイ素基を有する。
【００１１】
【化４】
2015212314.tif 000005
式（１）中、Ｒ１及びＲ２は無機酸化物粒子表面と結合していてもよく、結合していなくてもよい。Ｒ１及びＲ２が無機酸化物粒子の表面と結合している場合、単結合を示し、無機酸化物粒子表面と結合していない場合、それぞれ独立に、水素原子又は炭素数１〜５のアルキル基を示す。Ｒ３は−ＣＨ２−、−Ｏ−、−ＮＨ−、−ＮＣＨ３−又−ＮＣ６Ｈ５−を示し、Ｒ４及びＲ５はそれぞれ独立に、水素原子、炭素数１〜５のアルキル基又は炭素数６〜１２のアリール基を示す。Ｘはハロゲン原子を示し、ハロゲン原子としては、臭素原子、塩素原子及びヨウ素原子が挙げられる。ｎは１〜１０の整数を示す。
【００１２】
【化５】
2015212314.tif 000006
式（２）中、Ｒ６は、一般式（１）で表される有機ケイ素基とは異なる有機ケイ素基を示し、ハロゲン原子を含んでいてもよい。Ｒ６は、下記一般式（３）で表される有機ケイ素基であることが好ましい。
【００１３】
【化６】
2015212314.tif 000007
式（３）中、Ｒ７、Ｒ８及びＲ９は各々独立に水素原子又は炭素数１〜５のアルキル基を示す、ただし、Ｒ７、Ｒ８及びＲ９はのうち少なくとも一つは炭素数１〜５のアルキル基であり、炭素数１〜３のアルキル基であることが好ましい。また、アルキル基を構成する水素原子はハロゲン原子に置換されておいてもよい。
【００１４】
（有機ケイ素基）
本実施形態において、有機ケイ素基は、有機物とケイ素から構成される結合基であり、無機酸化物粒子表面に存在するものである。有機ケイ素基が結合される前の無機酸化物粒子の表面は、無機酸化物そのものから形成されていてもよいし、表面処理されていてもよい。ここでいう表面処理とは、化学反応、熱処理、光照射、プラズマ照射、放射線照射等により、無機酸化物粒子表面を官能基により修飾することである。
【００１５】
有機ケイ素基を無機酸化物粒子表面に結合させる方法としては、特に限定されるものではないが、例えば、無機酸化物粒子表面の水酸基と有機ケイ素化合物とを反応させる方法、又は無機酸化物粒子表面の表面処理により導入された官能基と有機ケイ素化合物とを反応させる方法がある。無機酸化物粒子に結合した有機ケイ素基に、更に有機ケイ素化合物を反応させて、複数の有機ケイ素基を連結することも可能である。また、有機ケイ素化合物の種類によっては、水や触媒を併用してもよい。
【００１６】
有機ケイ素化合物が無機酸化物粒子表面と結合する官能基の数は、特に限定されるものではないが、好ましくは１官能である。官能基が２個以上存在すると、有機ケイ素化合物の縮合物（副生物）が生成し、その除去が困難になる傾向にある。また、表面改質無機酸化物粒子を用いた有機無機複合粒子を膜状に成形する場合、有機無機複合粒子中に未反応の有機ケイ素化合物の官能基が残存するため、加熱乾燥、加熱加工する工程等によってはアルコール、水等の低沸点成分を生成し、膜が発泡する傾向にある。また、無機酸化物粒子が凝集する要因にもなりうる。
【００１７】
有機ケイ素基は、重合開始基を有していることが好ましい。有機ケイ素基が有する重合開始基は、重合開始能を有する官能基であれば、特に限定されるものではない。例えば、ハロゲン原子を含む結合基が挙げられる。有機ハロゲン化合物を重合ラジカル開始剤とし、遷移金属錯体を触媒とする重合法を原子移動ラジカル重合（以下、「ＡＴＲＰ」）という。有機ケイ素基中ハロゲン原子の結合解離エネルギーは、低いことが好ましい。重合開始基は、例えば、３級炭素原子に結合したハロゲン原子、ビニル基、ビニリデン基及びフェニル基等の不飽和炭素−炭素結合に隣接する炭素原子に結合したハロゲン原子、カルボニル基、シアノ基及びスルホニル基等のヘテロ原子含有共役性基に直接結合するか又はこれらに隣接する原子に結合したハロゲン原子、が導入された基が、好ましい構造として挙げられる。より具体的には、下記一般式（４）で表される有機ハロゲン化物基が重合開始基として好適である。
【００１８】
【化７】
2015212314.tif 000008
式（４）中、Ｒ４、Ｒ５及びＸは一般式（１）中のＲ４、Ｒ５及びＸと同義である。
【００１９】
一般式（４）で示される重合開始基の具体例を下記化学式に示す。
【化８】
2015212314.tif 000009
【００２０】
すなわち、本実施形態に係る一般式（１）で表される有機ケイ素基は、重合開始基として一般式（４）で表される有機ハロゲン化物基を有する。
【００２１】
一般式（１）で表される有機ケイ素基を有する有機ケイ素化合物の具体例としては、以下のようなシラン化合物がある。
・３−（２−ブロモイソブチロキシ）プロピルジメチルクロロシラン（Ｃａｓ番号：３７０８７０−８１−８）
・プロピオン酸，２−ブロモ−２−メチル−，３−（ジクロロメチルシリル）プロピル  エステル（Ｃａｓ番号：１０５７２６０−３９−５）
・プロピオン酸，２−ブロモ−２−メチル−，３−（トリクロロシリル）プロピル  エステル（Ｃａｓ番号：６８８３５９−８４−４）
・３−（メトキシジメチルシリルプロピル）−２−ブロモ−２−メチルプロピオネート（Ｃａｓ番号：５３１５０５−２７−８）
・３−（ジメトキシメチルシリルプロピル）−２−ブロモ−２−メチルプロピオネート（Ｃａｓ番号：１１８６６６７−６０−６）
・３−（トリメトキシシリルプロピル）−２−ブロモ−２−メチルプロピオネート（Ｃａｓ番号：３１４０２１−９７−１）
・（３−（２−ブロモイソブチリル）プロピル）ジメチルエトキシシラン（Ｃａｓ番号：２６５１１９−８６−６）
・（３−（２−ブロモイソブチリル）プロピル）メチルジエトキシシラン（Ｃａｓ番号：１１８６６６７−６５−１）
・プロピオン酸，２−ブロモ−２−メチル−，３−（トリエトキシシリル）プロピル  エステル（Ｃａｓ番号：８８０３３９−３１−１）
・プロピオン酸，２−ブロモ−，３−（クロロジメチルシリル）プロピル  エステル（Ｃａｓ番号：４３８００１−３６−６）
・プロピオン酸，２−ブロモ−，３−（トリクロロシリル）プロピル  エステル（Ｃａｓ番号：６６３１７４−６４−９）
・プロピオン酸，２−ブロモ−，３−（メトキシジメチルシリル）プロピル  エステル（Ｃａｓ番号：８６１８０７−４６−７）
・（３−（２−ブロモプロピオニル）プロピル）ジメチルエトキシシラン（Ｃａｓ番号：２６５１１９−８５−５）
・（３−（２−ブロモプロピオニル）プロピル）トリエトキシシラン（Ｃａｓ番号：１２３３５１３−０６−８）
【００２２】
一般式（２）で表される有機ケイ素基を無機酸化物粒子の表面に形成できる有機ケイ素化合物として、一般式（３）で表される有機ケイ素基を有する化合物が挙げられ、具体例としては、以下のようなシラン化合物がある。
・ヘキサメチルジシラザン（Ｃａｓ番号：９９９−９７−３）
・Ｎ，Ｎ−ビス（トリメチルシリル）ウレア（Ｃａｓ番号：１８２９７−６３−７）
・Ｎ，Ｏ−ビス（トリメチルシリル）トリフロロアセトアミド（Ｃａｓ番号：２５５６１−３０−２）
・トリメチルシリルトリフロロメタンスルホネート（Ｃａｓ番号：２７６０７−７７−８）
・トリエチルシラン（Ｃａｓ番号：６１７−８６−７）
・トリメチルシリルアセチレン（Ｃａｓ番号：１０６６−５４−２）
・ヘキサメチルジシラン（Ｃａｓ番号：１４５０−１４−２）
・アリルトリメチルシラン（Ｃａｓ番号：７６２−７２−１）
・トリメチルビニルシラン（Ｃａｓ番号：７５４−０５−２）
・メチルトリメトキシシラン（Ｃａｓ番号：１１８５−５５−３）
・ジメチルジメトキシシラン（Ｃａｓ番号：１１１２−３９−６）
・フェニルトリメトキシシラン（Ｃａｓ番号：２９９６−９２−１）
・メチルトリエトキシシラン（Ｃａｓ番号：２０３１−６７−６）
・ジメチルジエトキシシラン（Ｃａｓ番号：７８−６２−６）
・フェニルトリエトキシシラン（Ｃａｓ番号：７８０−６９−８）
・ヘキシルトリメトキシシラン（Ｃａｓ番号：３０６９−１９−０）
・ヘキシルトリエトキシシラン（Ｃａｓ番号：１８１６６−３７−５）
・デシルトリメトキシシラン（Ｃａｓ番号：５５７５−４８−４）
【００２３】
表面改質無機酸化物粒子における一般式（１）で表される有機ケイ素基の修飾量は、無機酸化物粒子の単位面積当たり０．００１〜０．５本／ｎｍ２であることが好ましく、０．００５〜０．３本／ｎｍ２であることがより好ましく、０．０１〜０．１本／ｎｍ２であることが更に好ましい。一般式（１）で表される有機ケイ素基の修飾量が上記範囲にあると、表面改質無機酸化物粒子の分散性が向上し、粒子の凝集が起こりにくくなる。
【００２４】
表面改質無機酸化物粒子における一般式（２）で表される有機ケイ素基の修飾量は、無機酸化物粒子の単位面積当たり１．５〜１０本／ｎｍ２であることが好ましく、１．５〜７本／ｎｍ２であることがより好ましく、１．５〜５本／ｎｍ２であることが更に好ましい。一般式（２）で表される有機ケイ素基の修飾量が上記範囲にあると、表面改質無機酸化物粒子の分散性が向上し、粒子の凝集が起こりにくくなる。
【００２５】
一般式（１）又は（２）で表される有機ケイ素基がハロゲン原子を含む場合、有機ケイ素基の修飾量は、元素分析、後述する蛍光Ｘ線分析（ＸＦＲ）等の方法によりハロゲン原子の含有量を測定することで算出することができる。一方、一般式（１）又は（２）で表される有機ケイ素基がハロゲン原子を含まない場合、有機ケイ素基の修飾量は、後述するＸ線電子分光分析（ＸＰＳ）等の方法により表面改質無機酸化物粒子中の炭素の含有量を測定することで算出することができる。
【００２６】
一般式（１）及び（２）で表される有機ケイ素基の修飾量は、無機酸化物粒子と有機ケイ素化合物とを反応させる際の有機ケイ素化合物の配合量、反応条件等により、適宜調整することができる。
【００２７】
（無機酸化物粒子）
本明細書において、無機酸化物とは、１種類の無機成分及び酸素からなる酸化物、又は、２種類以上の無機成分及び酸素からなる複合酸化物である。複数種の元素は、粒子中に均一に存在していても、偏在していてもよく、ある元素の表面が別の元素の化合物によって被覆されていてもよい。また、無機成分とは、１族のアルカリ金属、２族のアルカリ土類金属、３〜１２族の遷移金属、１３〜１５族の典型金属及びホウ素、ケイ素、ゲルマニウム等の半金属である。さらに２種以上の無機成分を含む複合酸化物においては、例えば、硫黄、リン、塩素等の非金属成分が含まれていてもよい。本実施形態に係る無機酸化物粒子としては、無機酸化物から形成された粒子であれば、特に限定されるものではないが、入手のし易さの観点から、酸化ケイ素、酸化チタン又は酸化ジルコニウムが好ましく、酸化ケイ素が特に好ましい。
【００２８】
無機酸化物粒子の形状や結晶形は、特に限定されるものではなく、例えば、球状、結晶状、鱗片状、柱状、管状、繊維状、中空状、多孔質状、数珠状等、様々な形状であってよい。中でも、市販されている中空状、数珠状又は球状の無機酸化物粒子を好適に使用できる。
【００２９】
無機酸化物粒子の粒径は、特に限定されるものではないが、１〜２００ｎｍが好ましい。本明細書において、粒径とは、粒子の外径の平均値をいう。光学材料用途として用いる場合、無機酸化物粒子の粒径が２００ｎｍ以下であると、光の散乱などの問題が起こりにくく、粒径が１ｎｍ以上であると、無機酸化物粒子を構成する物質固有の特性を発揮できる。光学材料用途として、無機酸化物粒子の粒径は、より好ましくは１〜１５０ｎｍ、更に好ましくは１０〜１００ｎｍである。特に、成膜性の高い有機無機複粒子、及びそれを利用したコーティング膜、成形体、光学材料等に透明性が要求される場合には、粒子の大きさがレイリー散乱領域に入る必要があるため、無機酸化物粒子の平均粒径は、１０〜７０ｎｍであることがより一層好ましく、１０〜６０ｎｍであることが特に好ましい。無機酸化物粒子の平均粒径の測定方法は、後述の実施例において詳細に説明される。
【００３０】
（表面改質無機酸化物粒子の製造方法）
本実施形態に係る表面改質無機酸化物粒子の製造方法は、特に限定されるものではないが、表面改質無機酸化物粒子は、例えば、無機酸化物粒子の表面に、重合開始基を有する有機ケイ素化合物及び重合開始基を有しない有機ケイ素化合物を結合させる工程により得ることができる。
【００３１】
無機酸化物粒子と特定の有機ケイ素化合物とを反応させることで、無機酸化物粒子の表面に一般式（１）及び（２）で表される有機ケイ素基が導入された表面改質無機酸化物粒子が得られる。無機酸化物粒子と特定の有機ケイ素化合物との反応は、これらが分散又は溶解する反応液中で行うことができ、加熱しながら反応を行ってもよい。
【００３２】
表面改質無機酸化物粒子は、以下のようにして作製してもよい。
（ａ）無機酸化物粒子の分散液に、重合開始基を有する有機ケイ素化合物を加え、所定の温度で反応させた後、重合開始基を有しない有機ケイ素化合物を加えて反応させて、表面改質無機酸化物粒子の分散液を得る。
（ｂ）上記分散液を室温まで冷却した後、所定の溶媒で洗浄し、遠心分離等で固形分を分離・乾燥し、表面改質無機酸化物粒子を単離する。
【００３３】
重合開始基を有する有機ケイ素化合物としては、一般式（４）で表される基を有する有機ケイ素化合物が挙げられ、重合開始基を有しない有機ケイ素化合物としては、一般式（３）で表される基を有する有機ケイ素化合物が挙げられる。
【００３４】
無機酸化物粒子に対する有機ケイ素化合物の配合量は、特に限定されないが、一般式（１）で表される有機ケイ素基を有する有機ケイ素化合物の配合量は、無機酸化物粒子量１００ｇに対して、０．０００５ｍｏｌ〜１ｍｏｌが好ましく、０．０００５ｍｏｌ〜０．５ｍｏｌがより好ましく、０．００１ｍｏｌ〜０．２ｍｏｌが更に好ましい。一般式（１）で表される有機ケイ素基を有する有機ケイ素化合物の配合量が０．０００５ｍｏｌ以上であれば、無機酸化物粒子の表面と効率よく反応しやすく、１ｍｏｌ以下であれば、反応液からの未反応の有機ケイ素化合物の除去が容易となる。
【００３５】
一般式（２）で表される有機ケイ素基を無機酸化物粒子の表面に形成できる有機ケイ素化合物の配合量は、特に限定されないが、無機酸化物粒子量１００ｇに対して、０．０１ｍｏｌ〜５ｍｏｌが好ましく、０．０１ｍｏｌ〜２ｍｏｌがより好ましく、０．０１ｍｏｌ〜１ｍｏｌが更に好ましい。一般式（２）で表される有機ケイ素基を無機酸化物粒子の表面に形成できる有機ケイ素化合物の配合量が０．００１ｍｏｌ以上であれば、無機酸化物粒子の表面と効率よく反応しやすく、５ｍｏｌ以下であれば、未反応の有機ケイ素化合物が残留しにくくなる。
【００３６】
無機酸化物粒子と有機ケイ素化合物との反応温度は、常温でも反応が進むが、効率化の観点から、４０℃〜９０℃が好ましく、５０℃〜９０℃がより好ましく、６０℃〜８５℃が更に好ましい。
【００３７】
表面改質無機酸化物粒子の凝集度は、５以下であることが好ましい。凝集度は、表面改質無機酸化物粒子の溶媒への再分散性を示し、無機酸化物粒子を有機無機複合化に用いる際に分散性の観点から、４以下がより好ましく、３以下が更に好ましい。
【００３８】
＜有機無機複合粒子の製造方法＞
本実施形態に係る有機無機複合粒子は、上記表面改質無機酸化物粒子と、重合性モノマーとを触媒の存在下で重合する重合工程を備える方法により製造することができる。
【００３９】
より具体的には、表面改質無機酸化物粒子を溶媒に分散させた後、重合性モノマー及び触媒を加え、所定の条件で重合反応を行い、上記重合開始基により開始される重合性モノマーのリビングラジカル重合により、無機酸化物粒子に結合しているポリマーを形成させ、有機無機複合粒子を得られる。
【００４０】
（重合性モノマー）
重合性モノマーは、特に限定されるものではないが、ＡＴＲＰで重合可能であることが好ましい。モノマーは、１種を単独で又は２種以上の異なるものを用いてもよい。
【００４１】
上記モノマーとしては、例えば、エチレン、「ブタ−１，３−ジエン、２−メチルブタ−１，３−ジエン、２−クロロブタ−１，３−ジエンのようなジエン類」、「スチレン、α−メチルスチレン、４−メチルスチレン、４−ヒドロキシスチレン、アセトキシスチレン、４−クロロメチルスチレン２，３，４，５，６−ペンタフルオロスチレン、４−アミノスチレンなどのスチレン類」、「アクリル酸メチル、アクリル酸エチル、アクリル酸ｎ−ブチル、アクリル酸ｔｅｒｔ−ブチル、アクリル酸イソブチル、アクリル酸２−エチルヘキシル、アクリル酸オクチル、アクリル酸オクタデシル、アクリル酸シクロヘキシル、アクリル酸ベンジル、アクリル酸トリメチルシリル、アクリル酸アミド、アクリル酸２−（ジメチルアミノ）エチル、アクリル酸２，２，２−トリフルオロエチル、アクリル酸２，２，３，３，−テトラフルオロプロピル、アクリル酸１，１，１，３，３，３−ヘキサフルオロイソプロピル、アクリル酸１Ｈ，１Ｈ，２Ｈ，２Ｈ−ヘプタデカフルオロデシル、アクリル酸１Ｈ，１Ｈ，３Ｈ−ヘキサフルオロブチル、アクリル酸１Ｈ，１Ｈ，５Ｈ−オクタフルオロペンチル、アクリル酸１Ｈ，１Ｈ−ヘプタフルオロブチル、アクリル酸２−イソシアナトエチル、１，１−（ビスアクリロイルオキシメチル）エチルイソシアネートなどのアクリル酸エステル類」、「メタクリル酸メチル、メタクリル酸エチル、メタクリル酸ｎ−ブチル、メタクリル酸ｔｅｒｔ−ブチル、メタクリル酸イソブチル、メタクリル酸２−エチルヘキシル、メタクリル酸オクチル、メタクリル酸オクタデシル、メタクリル酸シクロヘキシル、メタクリル酸ベンジル、メタクリル酸トリメチルシリル、メタクリル酸アミド、メタクリル酸２−（ジメチルアミノ）エチル、メタクリル酸２−（ジエチルアミノ）エチル、メタクリル酸２，２，２−トリフルオロエチル、メタクリル酸１Ｈ，１Ｈ，２Ｈ，２Ｈ−ヘプタデカフルオロデシル、メタクリル酸１Ｈ，１Ｈ，３Ｈ−ヘキサフルオロブチル、メタクリル酸２，２，３，３，−テトラフルオロプロピル、メタクリル酸１Ｈ，１Ｈ，５Ｈ−オクタフルオロペンチル、メタクリル酸１Ｈ，１Ｈ，７Ｈ−ドデカフルオロペンチル、メタクリル酸２−イソシアナトエチル、メタクリル酸２−（０−［１’−メチルプロピリデンアミノ］カルボキシアミノ）エチル、２−［（３，５−ジメチルピラゾリル）カルボニルアミノ］エチルメタクリレートなどのメタクリル酸エステル類」、「アクリル酸２−ヒドロキシエチル、アクリル酸２−ヒドロキシプロピル、アクリル酸３−ヒドロキシプロピル、アクリル酸２−ヒドロキシブチル、アクリル酸３−ヒドロキシブチル、アクリル酸４−ヒドロキシブチル、アクリル酸２−ヒドロキシヘキシル、アクリル酸６−ヒドロキシヘキシル、アクリル酸３−パーフルオロブチル−２−ヒドロキシプロピル、アクリル酸３−パーフルオロヘキシル−２−ヒドロキシプロピル、アクリル酸３−パーフルオロオクチル−２−ヒドロキシプロピル、メタクリル酸２−ヒドロキシエチル、メタクリル酸２−ヒドロキシプロピル、メタクリル酸３−ヒドロキシプロピル、メタクリル酸２−ヒドロキシブチル、メタクリル酸３−ヒドロキシブチル、メタクリル酸４−ヒドロキシブチル、���タクリル酸６−ヒドロキシヘキシル、メタクリル酸シクロヘキシル、メタクリル酸３−パーフルオロブチル−２−ヒドロキシプロピル、メタクリル酸３−パーフルオロヘキシル−２−ヒドロキシプロピル、メタクリル酸３−パーフルオロオクチル−２−ヒドロキシプロピル、アクリルアミド、メタクリルアミド、Ｎ−シクロプロピルアクリルアミド、Ｎ，Ｎ−ジメチルアクリルアミド、Ｎ−ヒドロキシメチルアクリルアミド、Ｎ−イソプロピルアクリルアミド、アクリロニトリル、メタクリロニトリルなどの（メタ）アクリル酸誘導体」、「酢酸ビニル、プロピオン酸ビニル、安息香酸ビニル、酪酸ビニルのようなビニルエステル類」、「ビニルメチルエーテル、ビニルエチルエーテルなどのビニルエーテル類」、「ビニルメチルケトン、ビニルヘキシルケトン、ビニルケトン類、Ｎ−ビニルピロール、Ｎ−ビニルカルバゾル、Ｎ−ビニルインドール、Ｎ−ビニルピロリドンなどのＮ−ビニル化合物」、「アリルアルコール、塩化アリル、酢酸アリル、塩化ビニル、塩化ビニリデンのようなアリル化合物」、「フッ化ビニル、フッ化ビニリデンなどのフッ素アルキル基を有する化合物」、「アクリル酸グリシジル、メタクリル酸グリシジル、４−グリシジルスチレン等の官能性モノマー類」、「アクリル酸アリル、メタクリル酸アリル、ジアクリル酸無水物、ジアクリル酸１，２−エタンジイル、トリアクリル酸ペンタエリスリトール、テトラアクリル酸ペンタエリスリトール、ジビニルベンゼンなどの反応性二重結合を二つ以上有する化合物」などが挙げられる。中でも、コーティング膜や成形体の透明性を特に重視する場合は、スチレン類、アクリル酸エステル又はメタクリル酸エステルを選択することが好ましい。
【００４２】
以下に、好ましい重合性モノマーの具体例を化学式で示す。
【００４３】
【化９】
2015212314.tif 000010
メタクリル酸エステル
【００４４】
【化１０】
2015212314.tif 000011
アクリル酸エステル
【００４５】
【化１１】
2015212314.tif 000012
スチレン類
【００４６】
上記モノマーの重合形態は、特に限定されるものではないが、例えば、ホモ重合、ブロック共重合、ランダム共重合、グラジエント共重合、テーパード共重合又はグラフト共重合が挙げられる。中でも、Ｔｇや屈折率等の物性制御の観点から、共重合が好ましく、より好ましくはグラフト共重合である。
【００４７】
ラジカル重合の方式は特に限定されず、例えば、塊状重合法又は溶液重合法を選択できる。更に、生産性や安全性の観点から、懸濁重合、乳化重合、分散重合、シード重合等の方式を採用してもよい。
【００４８】
重合温度は、特に限定されるものではなく、重合方法やモノマー種に応じ、適宜、選択することができる。例えばＡＴＲＰの場合、重合温度は好ましくは−５０℃〜２００℃、より好ましくは０℃〜１５０℃、更に好ましくは２０℃〜１３０℃である。モノマーがアクリル酸エステル及び／又はメタクリル酸エステルを含む場合、４０〜１３０℃で重合を行うと、比較的短時間で精密重合することができる。
【００４９】
重合時間は、特に制限されるものではなく、重合方法やモノマー種に応じ、適宜、選択することができるが、例えば、１〜３２時間とすることができる。重合時間がこの範囲内にあると、有機無機複合粒子における無機酸化物粒子の含有量が好ましいものとなる。同様の観点から、重合時間は、１．５〜２４時間とすることがより好ましい。
【００５０】
重合反応は、無溶媒で行っても、溶媒存在下で行ってもよい。溶媒を使用する場合、表面改質無機酸化物粒子の分散性と、重合触媒の溶解性とが良好な溶媒が好ましい。溶媒は単独で用いても、複数種を組み合わせて使用してもよい。
【００５１】
溶媒の種類は、特に限定されるものではないが、例えば、アセトン、メチルイソブチルケトン（ＭＩＢＫ）、メチルエチルケトン（ＭＥＫ）、アニソール、トルエン、キシレン、テトラヒドロフラン（ＴＨＦ）、１−プロパノール、２−プロパノール、メタノール、エタノール、１−ブタノール、ｔ−ブタノール、アセトニトリル、ジメチルホルムアミド（ＤＭＦ）、ジメチルアセトアミド、ジメチルスルホキシド（ＤＭＳＯ）、Ｎ−メチルピロリドン、１，４−ジオキサン、水等が挙げられる。
【００５２】
溶媒の使用量は、特に限定されるものではないが、例えば、モノマー１００質量部に対し、０〜２０００質量部が好ましく、より好ましくは０〜１０００質量部である。溶媒量が少ないと、反応速度が大きい傾向にあり有利であるが、モノマー種や重合条件によっては、重合溶液粘度が高くなる傾向にある。また、溶媒量が多いと、重合溶液粘度が低くなるが、反応速度が低下するため、適宜、配合比率を調整するのが好ましい。
【００５３】
重合反応は、無触媒で行っても、触媒を使用して行ってもよいが、生産性の観点から、触媒を使用することが好ましい。触媒の種類は、特に限定されるものではないが、重合方法やモノマー種等により、任意の触媒を適宜、使用すればよい。例えば、ＡＴＲＰの場合、触媒の種類は、一般的に知られている各種のものの中から、重合方式等に応じて適宜選択すればよい。具体的には、例えば、Ｃｕ（０）、Ｃｕ＋、Ｃｕ２＋、Ｆｅ＋、Ｆｅ２＋、Ｆｅ３＋、Ｒｕ２＋又はＲｕ３＋を含む金属触媒を使用できる。中でも、分子量や分子量分布の高度な制御を達成するためには、特にＣｕ＋を含む１価の銅化合物及び０価の銅が好ましい。その具体例としては、Ｃｕ（０）、ＣｕＣｌ、ＣｕＢｒ、ＣｕＢｒ２、Ｃｕ２Ｏ等の銅触媒が挙げられる。これらは、単独で使用しても、複数を組み合わせて使用してもよい。触媒の使用量は、重合開始基１モルに対して、通常０．０１〜１００モル、好ましくは０．０１〜５０モル、更に好ましくは０．０１〜１０モルである。
【００５４】
＜組成物＞
本実施形態の組成物は、表面改質無機粒子及び有機無機複合粒子を含む混合物であり、他の樹脂に分散していてもよいし、また、溶媒中に分散していてもよいし、他の樹脂又は溶媒に溶解していてもよい。
【００５５】
本実施形態の組成物中の表面改質無機粒子又は有機無機複合粒子が樹脂又は溶媒に溶解している場合、組成物中の均一性の点で好ましい。また、組成物は粉末状であってもよい。組成物が粉末状の場合、保存安定性の点で好ましい。
【実施例】
【００５６】
以下に本実施形態をより具体的に説明した実施例を例示する。ただし、本発明はその要旨を超えない限りにおいて以下の実施例に限定されるものではない。
【００５７】
＜原材料＞
実施例及び比較例で使用した原材料の内容を（１）〜（２）に示す。
【００５８】
（１）無機酸化物粒子溶液
２０ｎｍ球状シリカ溶液：日産化学工業株式会社製、商品名「ＭＥＫ−ＳＴ」、ＳｉＯ２含有量３０質量％、比表面積２２０ｍ２／ｇ（窒素吸着によるＢＥＴ法で測定）
【００５９】
（２）有機ケイ素化合物
（２−１）（３−（２−ブロモイソブチリル）プロピル）ジメチルエトキシシラン（以下、ＢＩＤＳという。）
公知の方法（特開−２００６−２５７３０８号）に従って、下記化学式（５）で表されるＢＩＤＳを合成した。
【化１２】
2015212314.tif 000013
【００６０】
（２−２）１，１，１，３，３，３−ヘキサメチルジシラザン（以下、ＨＭＤＳという。）：東京化成工業株式会社製。
【００６１】
［表面改質無機酸化物粒子の合成］
（実施例１）
冷却管を接続し、回転子を入れた二口フラスコの内部を、窒素置換した。窒素下で、フラスコ内に２０ｎｍ球状シリカ溶液を５００ｇ導入し、更に、２．９ｍＬのＢＩＤＳを導入し、攪拌を開始した。フラスコを８０℃のオイルバスに浸し、攪拌しながら２時間反応を行った。反応液を室温まで冷却した後、窒素下で４３.０ｍＬのＨＭＤＳを導入した。室温で２時間攪拌後、８０℃で３時間攪拌して反応を行い、反応液を室温まで冷却した。反応液をヘキサンに投入後、遠沈管に移し、遠心分離機（株式会社久保田製作所製、型式：７７００）を用いて、１００００ｒｐｍ、１０℃で、３０分間、遠心分離を行った。遠沈管内の沈殿物を少量のＴＨＦで溶解させて、更にヘキサンに投入後、遠心分離を行なった。遠沈管内の沈殿物を、真空乾燥機（アドバンテック社製  ＤＲＶ３２０ＤＡ）を用いて真空下（５ｋＰａ以下）、６０℃で２４時間乾燥させて、粉末状の表面改質無機酸化物粒子を得た。
【００６２】
（実施例２〜７、比較例１）
表１に示す組成に変更した以外は、実施例１と同様の方法で表面改質無機酸化物粒子を得た。
【００６３】
【表１】
2015212314.tif 000014
【００６４】
表面改質無機酸化物粒子の物性の評価は以下の手順で行った。
【００６５】
＜表面改質無機酸化物粒子の分析＞
（一般式（１）で表される有機ケイ素基の修飾量）
表面改質無機酸化物粒子中のハロゲン原子の量（質量％）を蛍光Ｘ線分析（ＸＲＦ）装置（株式会社リガク製、商品名「ＺＳＸ」）を用いて測定し、無機酸化物粒子単位表面積当たりの一般式（１）で表される有機ケイ素基の修飾量を、以下の式より算出した。
（１）一般式（１）で表される有機ケイ素基の修飾量（本）＝表面改質酸化物粒子量(ｇ)×（表面改質無機酸化物粒子中のＢｒ量(質量％)÷１００÷７９．９＋表面改質無機酸化物粒子中のＣｌ量(質量％)÷１００÷３５．５)×６．０２２×１０２３
（２）無機酸化物粒子の表面積（ｎｍ２）＝無機酸化物粒子量（ｇ）×無機酸化物粒子の比表面積(ｍ２／ｇ)×１０１８
（３）無機酸化物粒子単位表面積当たりの一般式（１）で表される有機ケイ素基の修飾量（本／ｎｍ２）＝（１）÷（２）
【００６６】
（一般式（２）で表される有機ケイ素基の修飾量）
表面改質無機酸化物粒子中のＣ量をＸ線光電子分光分析（ＸＰＳ）装置（サーモフィッシャーサイエンティフィック株式会社、商品名「ＥＳＣＡＬＡＢ２５０」）を用いて測定し、無機酸化物粒子単位表面積当たりの一般式（２）で表される有機ケイ素基の数（本／ｎｍ２）を以下の式より算出した。
（１）一般式（２）で表される有機ケイ素基由来のＣ量（質量％）＝表面改質無機酸化物粒子中の全Ｃ量（質量％）−一般式（１）で表される有機ケイ素基由来のＣ量（質量％）
（２）表面改質無機酸化物粒子単位表面積当たりの一般式（２）で表される有機ケイ素基の数（本）＝表面改質無機酸化物粒子量（ｇ）×（１）÷１００÷１２÷３×６．０２２×１０２３
（３）無機酸化物粒子の表面積（ｎｍ２）＝無機酸化物粒子量（ｇ）×無機酸化物粒子の比表面積（ｍ２／ｇ)×１０１８
（４）無機酸化物粒子単位表面積当たりの一般式（２）で表される有機ケイ素基の数（本／ｎｍ２）＝（２）÷（３）
【００６７】
（分散粒子径）
ガラス製の２０ｃｃ小瓶中で、表面改質無機酸化物粒子１ｇをメチルエチルケトン５.６ｇに添加し、マグネチックスターラーで３０分間混合した後、動的光散乱法（濃厚系粒径アナライザーＦＰＡＲ−１０００）により表面改質無機酸化物粒子の分散粒子径を測定した。
【００６８】
（凝集度）
上述のようにして表面改質無機酸化物粒子の分散粒子径（Ａ）を測定した後、一度、６０℃で２４時間真空乾燥させた表面改質無機酸化物粒子を再びメチルエチルケトン５.６ｇに再分散させた後の分散粒子径（Ｂ）を測定した。凝集度は、分散粒子径（Ｂ）を分散粒子径（Ａ）で割った値である。
【００６９】
（溶媒分散性）
あらかじめ重さを測定したガラス製の２０ｃｃ小瓶中で、表面改質無機酸化物粒子０．５ｇをメチルエチルケトン２．０ｇに添加し、マグネッチックスターラーで３０分間混合した後、１時間静置し、沈殿物の有無を評価した。沈殿が生じた場合、パスツールピペットで上澄み液を除去し、沈殿物が残ったままのガラス製の２０ｃｃ小瓶を６０℃で１時間真空乾燥させた後、小瓶の重さを測定し、事前に測定した小瓶の重さから差し引くことで沈殿物の重さを求めた。溶媒中に沈殿物がない場合を○、沈殿物があり沈殿物の重さが０．１５ｇ以下の場合を△、沈殿物の重さが０．１５ｇより重い場合を×とした。
【００７０】
［有機無機複合粒子の作製］
溶媒としてアセトンを、重合性モノマーとしてメタクリル酸メチル（以下、ＭＭＡ）を、触媒としてＣｕＢｒを準備し、有機無機複合粒子を以下の手順で作製した。
（１）回転子を入れたシュレンクフラスコに、２９ｍｇのＣｕＢｒを加え、フラスコ内部を真空処理してから窒素置換する操作を３回繰り返して、フラスコ内を脱酸素した後、アセトンを１００ｍＬ窒素下で導入し、攪拌した。
（２）（１）の溶液に、３０ｍｇのＮ，Ｎ，Ｎ’，Ｎ''，Ｎ''−ペンタメチルジエチレントリアミン（ＰＭＤＥＴＡ、Ａｌｄｒｉｃｈ社製）を加え、攪拌したものを触媒溶液とした。
（３）回転子を入れた別のシュレンクフラスコに、表面改質無機酸化物粒子を５.０ｇ投入した後、フラスコ内部を真空処理してから窒素置換する操作を３回繰り返して、フラスコ内を脱酸素した。
（４）（３）のフラスコに、窒素下でアセトンを１０ｍＬ導入し、更にＭＭＡを８ｍＬ導入し、５０℃のオイルバスで加熱しながら攪拌した後、（２）で調製した触媒溶液１０ｍＬを窒素下で導入し、反応液を攪拌し重合反応を行った。
（５）１時間後に反応液中の組成分析をＧＣ測定より行い、ＭＭＡが消費されているかを確認し、重合が進行し、有機無機複合粒子の作製を判断した。
表面改質無機酸化物粒子の分散性が良好なままＭＭＡの重合が進行したものを○、ＭＭＡの重合が進行するものの、重合に伴い表面改質無機酸化物粒子の分散性が悪くなるものを△、ＭＭＡの重合が進行しないものを×とした。
【００７１】
実施例及び比較例で作製した表面改質無機酸化物粒子の評価結果を表２に示す。
【表２】
2015212314.tif 000015
【００７２】
表２より、本発明の表面改質無機酸化物粒子は、凝集度が低く、分散性に優れることが確認できる。
【産業上の利用可能性】
【００７３】
本発明によれば、分散性に優れた表面改質無機酸化物粒子が得られ、該表面改質無機酸化物粒子にポリマーが結合した有機無機複合粒子を作製することができる。また、有機無機複合粒子は、将来ナノ光学材料として有望なフォトニック結晶を構築することが可能となる。